(57)【要約】【課題】微妙な赤色、特に短波長側のオレンジ系統色や肌色等の中間色を最適に記録、再現する。【解決手段】波長４５０ｎｍ及び波長５３５ｎｍの光に対する透過率が５％以下、  波長６２０ｎｍの光に対する透過率が７５％以上、  分光透過率特性における３０％透過率の波長範囲が５７０〜５９０ｎｍ、  分光透過率特性における５０％透過率の波長範囲が５８０〜６００ｎｍ、  分光透過率特性における６０％透過率の波長範囲が５９０〜６１０ｎｍ、である赤色カラーフィルタセグメントを備えたカラーフィルタ。【選択図】      図２
2006106595.tif 000002
【特許請求の範囲】
【請求項１】
波長４５０ｎｍ及び波長５３５ｎｍの光に対する透過率が５％以下、
波長６２０ｎｍの光に対する透過率が７５％以上、
分光透過率特性における３０％透過率の波長範囲が５７０〜５９０ｎｍ、
分光透過率特性における５０％透過率の波長範囲が５８０〜６００ｎｍ、
分光透過率特性における６０％透過率の波長範囲が５９０〜６１０ｎｍ、
である赤色カラーフィルタセグメントを備えたカラーフィルタ。
【請求項２】
波長４５０ｎｍ及び波長６２０ｎｍの光に対する透過率が５％以下で、波長５３５ｎｍの光に対する透過率が６０％以上で、５２０〜５５０ｎｍの波長範囲の光に対する透過率が５０％以上である緑色カラーフィルタセグメントと、
請求項１記載の赤色カラーフィルタセグメントと
を備えたカラーフィルタ。
【請求項３】
緑色カラーフィルタセグメントと請求項１記載の赤色カラーフィルタセグメントとを備えたカラーフィルタであって、
前記緑色カラーフィルタセグメントにおける分光透過率特性の主感度波長から前記赤色カラーフィルタセグメントにおける分光透過率特性の短波長側での５％透過率の波長までの波長幅（Ｔ１）と、前記赤色カラーフィルタセグメントにおける分光透過率特性の主感度波長から前記緑色カラーフィルタセグメントにおける分光透過率特性の長波長側での５％透過率の波長までの波長幅（Ｔ２）との差（Ｔ１―Ｔ２）の２乗値が５２５以下であることを特徴とするカラーフィルタ。
【請求項４】
少なくとも、Ｃ．Ｉ．ピグメントレッド１７９、Ｃ．Ｉ．ピグメントイエロー１３９、Ｃ．Ｉ．ピグメントバイオレット２３の各顔料を含む赤色カラーフィルタ用着色樹脂組成物。
【請求項５】
少なくとも、Ｃ．Ｉ．ピグメントレッド１７９、Ｃ．Ｉ．ピグメントイエロー１３９、Ｃ．Ｉ．ピグメントバイオレット２３、Ｃ．Ｉ．ピグメントレッド１７７の各顔料を含む赤色カラーフィルタ用着色樹脂組成物。
【発明の詳細な説明】
【技術分野】
【０００１】
本発明は、カラー液晶ディスプレイなどのディスプレイや、デジタルカメラ、ビデオカメラ、コピー機、スキャナーなどの撮像管素子に装着されるカラーフィルタ、及びこのカラーフィルタの一部を構成する赤色カラーフィルタセグメントの赤色フィルター用着色樹脂組成物に関する。
【背景技術】
【０００２】
カラー液晶ディスプレイ、デジタルカメラ、ビデオカメラ、コピー機、スキャナーなどのディスプレイや撮像管素子に装着される（又は一体的に組込まれる）カラーフィルタは、一般的にガラス基板や固体撮像管素子上に赤（Ｒ）、緑（Ｇ）、青（Ｂ）の３原色や、シアン（Ｃ）、マゼンタ（Ｍ）、イエロー（Ｙ）の補色などの色を微細なフィルタセグメントとして組込むことにより製造されている。
【０００３】
カラーフィルタの製造方法には、色素に染料を使った染色法、染料分散法や、顔料を使った顔料分散法、印刷法、電着法などがある。このうち染色法、あるいは染色分散法は色素が染料であることから、耐熱性や耐光性にやや劣る欠点がある。よってカラーフィルタの色素としては耐熱性や耐光性に優れる顔料が用いられ、製造方法としては形成方法の精度や安定性から顔料分散法を用いる場合が多い。
【０００４】
顔料分散法は、透明樹脂中に色素である顔料粒子を分散させたものに感光剤や添加剤などを混合・調合することによってカラーレジスト化し、このカラーレジストを基板上にスピンコーターなどの塗布装置により塗膜に形成し、アライナーやステッパー等によりマスクを介して選択的に露光を行い、アルカリ現像、熱硬化処理をすることによりパターニングし、この操作を繰り返すことによって微細なフィルタセグメントで構成されるカラーフィルタを作製する方法である。
【０００５】
要求される色特性を得るためには、２種類以上の顔料を用いて、調色することが一般的である。そして、赤色については主顔料にＣ．Ｉ．ピグメントレッド１７７、２０８、２２４、２５４等が用いられている（例えば、特許文献１〜４参照）。
【０００６】
しかしながら、特許文献１〜４に提案された赤色カラーフィルタセグメントの分光透過率特性においては、図１のＲ１特性、Ｒ２特性に示すように、短波長側の立ち上がりが急峻である。このように、波長変化に対して光の透過率が急激に変化すると、短波長側の境界を跨ぐ波長で構成される肌色やオレンジ系統色等の中間色を含む微妙な赤の記録、再現が円滑に実施できない問題があった。
【０００７】
逆に、短波長側の立ち上がりが過度に緩やかであると、本来の赤でない緑に近い波長の光も、この赤色カラーフィルタセグメントが組込まれた赤色カラーフィルタを透過していまい、この赤色カラーフィルタが取付けられたカラー固体撮像素子に対する色ノイズの原因になる。
【０００８】
また、例えばカラー固体撮像素子に組込まれるカラーフィルタには、一般に、赤色カラーフィルタの他に、青色カラーフィルタ、緑色カラーフィルタが組込まれている。この青色カラーフィルタのフィルタセグメント、緑色カラーフィルタのフィルタセグメントの各分光透過率特性は、それぞれ、図３のＢ特性、Ｇ特性となる。
【０００９】
Ｂ特性、Ｇ特性は図示するように山型形状を有している。この明細書においては、波長が短波長側から長波長側へ変化していく過程において、短波長側で透過率が増加する過程を立ち上がりと称し、長波長波長側で透過率が減少する過程を立ち下がりと称する。
【００１０】
赤色カラーフィルタセグメントのＲ１特性、Ｒ２特性におけるの短波長側の立ち上がりの傾斜の大きさと、この赤色カラーフィルタセグメントＲ１特性（Ｒ２特性）に隣接する緑色カラーフィルタセグメントのＧ特性における長波長側の立ち下がりの傾斜の大きさとが、図３に示すように、大きく異なる。
【００１１】
このように、隣接するＧ特性、Ｒ１特性（Ｒ２特性）の境目の立ち下がり、立ち上がりの各特性が過度に異なると、境界近傍波長の色、例えば肌色等を正確に再現できない。また、可視波長全体の色バランスが損なわれる。
【特許文献１】特開平９-３２５２０９号公報
【特許文献２】特開平１０-１３０５４７号公報
【特許文献３】特開２０００-８９０２５号公報
【特許文献４】特開２００１-５１１１２号公報
【発明の開示】
【発明が解決しようとする課題】
【００１２】
本発明は、このような事情に鑑みてなされたものであり、微妙な赤色、特に短波長側のオレンジ系統色や肌色等の中間色を最適に記録、再現できるカラーフィルタ、及びこのカラーフィルタに用いられる赤色カラーフィルタ用着色樹脂組成物を提供することを目的とする。
【課題を解決するための手段】
【００１３】
上記課題を解決するために、本発明のカラーフィルタには、波長４５０ｎｍ及び波長５３５ｎｍの光に対する透過率が５％以下、波長６２０ｎｍの光に対する透過率が７５％以上、分光透過率特性における３０％透過率の波長範囲が５７０〜５９０ｎｍ、分光透過率特性における５０％透過率の波長範囲が５８０〜６００ｎｍ、分光透過率特性における６０％透過率の波長範囲が５９０〜６１０ｎｍ、である赤色カラーフィルタセグメントが組込まれている。
【００１４】
また、別の発明のカラーフィルタには、波長４５０ｎｍ及び波長６２０ｎｍの光に対する透過率が５％以下で、波長５３５ｎｍの光に対する透過率が６０％以上で、５２０〜５５０ｎｍの波長範囲の光に対する透過率が５０％以上である緑色カラーフィルタセグメントと、上述した発明における透過率特性を有した赤色カラーフィルタセグメントとが組込まれている。
【００１５】
また、別の発明のカラーフィルタには、緑色カラーフィルタセグメントと上述した発明における透過率特性を有した赤色カラーフィルタセグメントとが組込まれている。
【００１６】
そして、緑色カラーフィルタセグメントにおける分光透過率特性の主感度波長から赤色カラーフィルタセグメントにおける分光透過率特性の短波長側での５％透過率の波長までの波長幅（Ｔ１）と、赤色カラーフィルタセグメントにおける分光透過率特性の主感度波長から緑色カラーフィルタセグメントにおける分光透過率特性の長波長側での５％透過率の波長までの波長幅（Ｔ２）との差（Ｔ１―Ｔ２）の２乗値が５２５以下に設定されている。
【００１７】
また、別の発明の赤色カラーフィルタ用着色樹脂組成物は、少なくとも、Ｃ．Ｉ．ピグメントレッド１７９、Ｃ．Ｉ．ピグメントイエロー１３９、Ｃ．Ｉ．ピグメントバイオレット２３の各顔料を含む。
【００１８】
さらに、別の発明の赤色カラーフィルタ用着色樹脂組成物は、少なくとも、Ｃ．Ｉ．ピグメントレッド１７９、Ｃ．Ｉ．ピグメントイエロー１３９、Ｃ．Ｉ．ピグメントバイオレット２３、Ｃ．Ｉ．ピグメントレッド１７７の各顔料を含む。
【発明の効果】
【００１９】
本発明のカラーフィルタ、及び赤色カラーフィルタ用着色樹脂組成物によれは、赤色カラーフィルタの分光透過率特性に対応する赤色カラーフィルタセグメントの分光透過率特性における短波長側の立ち上がりの傾斜は、従来の赤色カラーフィルタセグメントの短波長側の立ち上がりの傾斜より小さくなっているので、微妙な赤色、特に短波長側のオレンジ系統色や肌色等の中間色を最適に記録、再現できる。
【００２０】
さらに、この赤色カラーフィルタセグメントの分光透過率特性における短波長側の立ち上がりの傾斜の大きさは、この赤色カラーフィルタセグメントの分光透過率特性の短波長側に隣接する緑色カラーフィルタセグメントの分光透過率特性における長波長側の立ち下がりの傾斜の大きさに近似しているので、境界近傍波長の色、例えば肌色等を正確に再現できる。また、可視波長全体の色バランスが上昇する。
【発明を実施するための最良の形態】
【００２１】
以下、本発明のカラーフィルタ、及び赤色カラーフィルタ用着色用樹脂組成物の最良の実施形態を説明する。
【００２２】
本発明の一実施形態における赤色カラーフィルタ用着色樹脂組成物は、下記に示す
Ｃ．Ｉ（カラーインデックス）．ピグメントレッド１７７（Ｒ１７７と略記する）
Ｃ．Ｉ．ピグメントレッド１７９（Ｒ１７９と略記する）、
Ｃ．Ｉ．ピグメントイエロー１３９（Ｙ１３９と略記する）、
Ｃ．Ｉ．ピグメントバイオレット２３（Ｖ２３と略記する）
の４種類の顔料を用いている。
【００２３】
なお、この４種類の顔料のうち、Ｒ１７７の顔料を除くこともできる。さらに、この４種類の顔料の他に、色（透過波長）調整用に微量の他の種類の顔料を付加することが可能である。
【００２４】
この４種類の顔料が含まれる赤色カラーフィルタ用着色樹脂組成物に含まれる４種類の顔料（Ｒ１７７、Ｒ１７９、Ｙ１３９、Ｖ２３）の重量比率（％）は、それぞれ、
Ｒ１７７＝１８．７％      Ｒ１７９＝１８．７％
Ｙ１３９＝５６．４％      Ｖ２３＝６．９％
である。
【００２５】
なお、赤色カラーフィルタ用着色樹脂組成物は、前述したように、各顔料の他に、樹脂、溶液が含まれる。例えば、顔料Ｒ１７９単体を分散させるためには、顔料Ｒ１７９、７部（重量部）に対して、
アクリル樹脂溶液      ３８部
分散液              ０．４部
シクロヘキサノン  ２１．０部
が含まれる。顔料Ｒ１７７も顔料Ｒ１７９と同じ溶液を用いて分散する。
【００２６】
カラーフィルタセグメントは、前述したように、各顔料を混合して分散させて樹脂で固定したものであるが、実施形態の赤色カラーフィルタセグメントの具体的製造法を説明する。
【００２７】
前述した４種類の各顔料Ｒ１７７、Ｒ１７９、Ｙ１３９、Ｖ２３を、前述した重量比率の各重量分準備する。
【００２８】
Ｒ１７７  ；  ６．３２部        Ｒ１７９  ；  ６．３２部
Ｙ１３９  ；  ２０．３４部      Ｖ２３    ；  ２．２３２部
さらに、拡散液、樹脂等として、
アクリル樹脂  ；  １４．００部
アクリルモノマー  ；  ４．１５部
開始剤  ；  ０．７部
増感剤  ；  ０．４部
シクロヘキサノン  ；  ２７．００部
ＰＧＭＡＣ  ；  １０．８９部
を準備する。
【００２９】
そして、これらの各顔料、各拡散液、樹脂等を、スピンコーターを用いて、乾燥膜厚が１．７μｍとなるように塗膜形成する。次に、ホットプレート上で７０℃、１分間乾燥する。次に、ｉ線ステッパーを用いて、５μｍのドットパターンが形成できるマスクを介して露光を行う。なお、露光感度は９００ｍｊ／ｃｍ2である。
【００３０】
次に、有機アルカリ水溶液を用いて、スピンをさせながらシャワー方式にて６０秒間現像する。純水による十分なリンスの後、スピンにより水を振切り、乾燥させる。次に、ホットプレート上で２２０℃、６分間の熱処理を行い、赤色カラーパターンフィルタパターンを硬膜させる。
【００３１】
以上で、厚さ１．７μｍの赤色カラーフィルタセグメントが製造されたので、この薄膜状の赤色カラーフィルタセグメントの裏面に樹脂の担体を形成して、赤色単独のカラーフィルタとする。
【００３２】
なお、カラーフィルタ用着色樹脂組成物に含まれる各顔料を固定する担体やカラーフィルタセグメントの裏面に形成される担体は、前述したアクリル樹脂のように、透明樹脂、その前駆体またはそれらの混合物により構成される。透明樹脂は、可視光領域の４００〜７００ｎｍの全波長領域において透過率が好ましくは８０％以上、より好ましくは９５％以上の樹脂である。
【００３３】
透明樹脂には、熱可塑性樹脂、熱硬化性樹脂、および活性エネルギー線硬化性樹脂が含まれ、その前駆体には、活性エネルギー線照射により硬化して透明樹脂を生成するモノマーもしくはオリゴマーが含まれ、これらを単独で、または２種以上混合して用いることができる。
【００３４】
このように製造された赤色カラーフィルタセグメントの分光透過率特性を図１を用いて説明する。実施形態の赤色カラーフィルタセグメントの分光透過率特性は、図１のＲ３特性に示すように、短波長側の立ち上がりの傾斜が、前述した従来の赤色カラーフィルタセグメントのＲ１特性、Ｒ２特性における短波長側の立ち上がりの傾斜に比較して緩やかである。また、過度に緩やかでない。
【００３５】
なお、図１のＲ４特性は、赤色カラーフィルタセグメントのカラーフィルタ用着色樹脂組成物に含まれる顔料Ｙ１３９の重量比率を、Ｒ３特性の赤色カラーフィルタセグメントの顔料Ｙ１３９の重量比率に比較して若干低い値に設定した場合の分光透過率特性である。
【００３６】
そして、このような２つの実施形態の赤色カラーフィルタセグメントが有するＲ３特性、Ｒ４特性は、光の波長（ｎｍ）を横軸とし各波長の光の透過率（％）を縦軸とする分光透過率特性のグラフ上において、
波長４５０ｎｍ及び波長５３５ｎｍの光に対する透過率が５％以下、
波長６２０ｎｍの光に対する透過率が７５％以上、
分光透過率特性における３０％透過率の波長範囲が５７０〜５９０ｎｍ、
分光透過率特性における５０％透過率の波長範囲が５８０〜６００ｎｍ、
分光透過率特性における６０％透過率の波長範囲が５９０〜６１０ｎｍ、
の各条件を満たす。
【００３７】
このような各波長における透過率の各条件を満たすＲ３特性、Ｒ４特性においては、赤色カラーフィルタセグメントの短波長側の立ち上がりの傾斜が、従来の赤色カラーフィルタセグメントのＲ１特性、Ｒ２特性における短波長側の立ち上がりの傾斜より小さくなっているので、この実施形態の赤色カラーフィルタセグメントのカラーフィルタが組込まれた例えば固体撮像素子において、短波長側の立ち上がり近傍波長における微妙な赤色、特に短波長側のオレンジ系統色や肌色等の中間色を最適に記録、再現できる。
【００３８】
なお、この実施形態のＲ３特性、Ｒ４特性における短波長側の立ち上がりの傾斜が小さくなった主な要因は、紫色（バイオレット）の顔料Ｖ２３の付加に起因する。顔料Ｖ２３のように、波長が短波長側にシフトし、赤（Ｒ３特性、Ｒ４特性）の主感度である波長６２０ｎｍ近傍に透過率のピークを形成することのできる顔料であれば、同様に用いることができる。
【００３９】
また、この実施形態の赤色カラーフィルタセグメントのＲ３特性、Ｒ４特性における短波長側の立ち上がりの傾斜は過度に緩くないので、緑（Ｇ特性）の主感度（波長５３５ｎｍ付近）を侵すことなく、本来の赤でない波長の光は遮断され、この赤色カラーフィルタセグメントの赤色カラーフィルタが取付けられたカラー固体撮像素子に対する色ノイズの発生が抑制される。
【００４０】
なお、赤色カラーフィルタセグメントのＲ１特性、Ｒ２特性、Ｒ３特性、Ｒ４特性で代表される実際の分光透過率特性の長波長領域は赤外線波長領域まで伸びているので、図１に示するようにＩＲ（赤外線）カットフィルタを設けて、赤外線波長領域の光を遮断している。
【００４１】
したがって、このＩＲ（赤外線）カットフィルタの分光透過率特性が組込まれた赤色カラーフィルタセグメントのＲ１特性、Ｒ２特性における最大透過率は約８０％で、波長約６２０ｎｍに生じる。
【００４２】
図２は、上述したＲ３特性、Ｒ４特性を有する実施形態の赤色カラーフィルタセグメントの他に、図３で示した、Ｂ特性を有する青色カラーフィルタセグメント、Ｇ特性を有する緑色カラーフィルタセグメントが組込まれたカラーフィルタにおける各特性相互の関係を示す図である。
【００４３】
各赤色カラーフィルタセグメントのＲ３特性、Ｒ４特性に隣接するＧ特性を有する緑色カラーフィルタセグメントは、通常の緑色カラーフィルタ用着色樹脂組成物を用いて形成されている。そして、この緑色カラーフィルタ用着色樹脂組成物は、例えば、Ｃ．Ｉ．ピグメントグリーン７（Ｇ７）、１０（Ｇ１０）、３６（Ｇ３６）、３７（Ｇ３７）等の緑色顔料が１種類又は複数種類含まれる。
【００４４】
このような緑色顔料が含まれる緑色カラーフィルタ用着色樹脂組成物を用いて形成された緑色カラーフィルタセグメントのＧ特性は、図２に示すように、波長４５０ｎｍ及び波長６２０ｎｍの光に対する透過率が５％以下で、波長５３５ｎｍの光に対する透過率が６０％以上で、５２０〜５５０ｎｍの波長範囲の光に対する透過率が５０％以上である条件を満たす。このＧ特性における最大透過率は約７５％で、波長約５３５ｎｍに生じる。
【００４５】
さらに、この緑色カラーフィルタセグメントのＧ特性に隣接するＢ特性を有する青色カラーフィルタセグメントは、通常の青色カラーフィルタ用着色樹脂組成物を用いて形成されている。そして、この青色カラーフィルタ用着色樹脂組成物には、Ｃ．Ｉ．ピグメントブルー１５（Ｂ１５）、１６（Ｂ１６）、２２（Ｂ２２）、６０（Ｂ６０）、６４（Ｂ６４）等の青色顔料が１種類又は複数種類含まれる。このＢ特性における最大透過率は約７０％で、波長約４５０ｎｍに生じる。
【００４６】
このように青色カラーフィルタセグメント、緑色カラーフィルタセグメント、赤色カラーフィルタセグメントが組込まれたカラーフィルタにおいては、各カラーフィルタセグメントの各特性（Ｂ特性、Ｇ特性、Ｒ３（Ｒ４）特性）における各最大透過率はほぼ等しい。
【００４７】
さらに、青色カラーフィルタセグメントのＢ特性の長波長側の立ち下がりの傾斜の大きさと、緑色カラーフィルタセグメントのＧ特性の短波長側の立ち上がりの傾斜の大きさとがほぼ等しい。したがって、Ｂ特性の長波長側とＧ特性の短波長側との境界部分の波長の青と緑との中間色が正確に再現できる。
【００４８】
同様に、緑色カラーフィルタセグメントのＧ特性の長波長側の立ち下がりの傾斜の大きさと、赤色カラーフィルタセグメントのＲ３（Ｒ４）特性の短波長側の立ち上がりの傾斜の大きさとがほぼ等しい。したがって、Ｇ特性の長波長側とＲ３（Ｒ４）特性の短波長側との境界部分の波長の緑と赤との中間色、例えば肌色等が正確に再現できる。
【００４９】
また、このように各カラーフィルタセグメントの隣接する特性どうしの交差する部分の立ち上がりと立ち下がりの各傾斜の大きさがほぼ等しく、かつ、前述した各カラーフィルタセグメントの各特性（Ｂ特性、Ｇ特性、Ｒ３（Ｒ４）特性）における各最大透過率がほぼ等しい。したがって、カラーフィルタとしての可視波長全体の色バランスが向上する。
【００５０】
次に、上述したような優れた各効果が得られるカラーフィルタに組込まれた青色カラーフィルタセグメント、緑色カラーフィルタセグメント、赤色カラーフィルタセグメントの各特性（Ｂ特性、Ｇ特性、Ｒ３（Ｒ４）特性）相互間に必要な具体的関係の条件を実際の数値（波長、透過率、波長幅）を用いて説明する。
【００５１】
例えば図２の分光透過率特性図に示すように、緑色（Ｇ特性）と赤色（Ｒ３、Ｒ４特性）の関係において、緑色カラーフィルタセグメント（Ｇ特性）の波長５３５ｎｍにおけるピーク透過率（主感度波長における透過率）が７８％の時に、長波長側で５％透過率となったときの波長は６０５ｎｍである。
【００５２】
一方、赤色カラーフィルタセグメント（Ｒ４特性）のピーク透過率（主感度波長における透過率）を緑色（Ｇ特性）とほぼ同じ７８％に合わせた時に、短波長側で５％透過率となったときの波長は５６０ｎｍである。
【００５３】
このとき、緑色（Ｇ特性）の主感度波長５３５ｎｍから、赤色（Ｒ４特性）の短波長側での５％透過率の波長までの波長幅（Ｔ１）は、５６０―５３５＝２５ｎｍであり、赤色（Ｒ４特性）の主感度波長６２０ｎｍから、緑色（Ｇ特性）の長波長側での５％透過率の波長までの波長幅（Ｔ２）は、６２０―６０５＝１５ｎｍである。
【００５４】
同様に、赤色カラーフィルタセグメント（Ｒ３特性）の場合においては、短波側で５％透過率となったときの波長は５４２ｎｍであるため、緑色（Ｇ特性）の主感度波長５３５ｎｍから、赤色（Ｒ３特性）の５％透過率の波長までの波長幅（Ｔ１）は、５４２―５３５＝７ｎｍである。
【００５５】
同様に、緑色（Ｇ特性）と青色（Ｂ特性）の関係において、緑色カラーフィルタセグメント（Ｇ特性）の波長５３５ｎｍにおけるピーク透過率（主感度波長における透過率）７８％の時に、短波長側で５％透過率となったときの波長は４７０ｎｍである。
【００５６】
一方、青色カラーフィルタセグメント（Ｂ特性）のピーク透過率（主感度波長における透過率）を緑色（Ｇ特性）とほぼ同じ７８％に合わせた時に、長波長側で５％透過率となったときの波長は５２５ｎｍである。
【００５７】
このとき、緑色（Ｇ特性）の主感度波長５３５ｎｍから、青色（Ｂ特性）の５％透過率の波長までの波長幅（Ｔ３）は、５３５―５２５＝１０ｎｍであり、青色（Ｂ特性）の主感度波長４５０ｎｍから、緑色（Ｇ特性）の５％透過率の波長までの波長幅(Ｔ４)は、４７０―４５０＝２０ｎｍである。
【００５８】
すなわち、青色カラーフィルタセグメント（Ｂ特性）の長波長側の立ち下がりの傾斜の大きさと、緑色カラーフルタセグメント（Ｇ特性）の短波長側の立ち上がりの傾斜の大きさがほぼ等しいということは、波長幅（Ｔ３）と波長幅（Ｔ４）とがどのくらい近いかということで表すことができ、（Ｔ３―Ｔ４）2≦５２５程度、より好ましくは、（Ｔ３―Ｔ４）2≦１００の範囲であるといえる。
【００５９】
これを鑑みて、緑色カラーフィルセグメント（Ｇ特性）の長波長側の立ち下がり傾斜の大きさと、赤色カラーフィルタセグメント（Ｒ３特性、Ｒ４特性）の短波長側の立ち上がりの傾斜の大きさとの関係を考えると、これらの傾斜の大きさがほぼ等しいとは、波長幅（Ｔ１）と波長幅（Ｔ２）との関係が、波長幅（Ｔ３）と波長幅（Ｔ４）との関係と同様の関係を持つということであり、（Ｔ１―Ｔ２）2≦５２５程度、より好ましくは（Ｔ１―Ｔ２）2≦１００の範囲にあるとよい。
【００６０】
そして、赤色（Ｒ３特性、Ｒ４特性）及び青色（Ｂ特性）のピーク透過率を緑色（Ｇ特性）とほぼ同じの、例えば７８％に合わせたときに、赤色（Ｒ３特性、Ｒ４特性）と緑色（Ｇ特性）の交差位置、及び緑色（Ｇ特性）と青色（Ｂ特性）の交差位置における各過率は約３５％とほぼ同じで、
赤色（Ｒ３特性、Ｒ４特性）と緑色（Ｇ特性）の交差位置の波長が５８５ｎｍ、
（５８５―５３５＝５０ｎｍ、６２０―５８５＝３５ｎｍ）であり、
青色（Ｂ特性）と緑色（Ｇ特性）の交差位置の波長が４９８ｎｍ、
（５３５―４９８＝３７ｎｍ、４９８―４５０＝４８ｎｍ）であり、
いずれもピーク波長間が同じ程度である。
【００６１】
これは、例えば、緑色（Ｇ特性）のピーク透過率を６５％に調整した場合も、色の分光透過率特性は相似的に変化するので、（つまり緑色（Ｇ特性）の立ち上がり（立ち下り）特性はほぼ同様になるので）その関係は変わらない。
【００６２】
なお、本発明は上述した実施形態に限定されるものではない。
【００６３】
赤色カラーフィルタ用着色樹脂組成物に含まれる４種類の顔料（Ｒ１７７、Ｒ１７９、Ｙ１３９、Ｖ２３）の重量比率（％）は、上述した実施形態に限定されるものではない。
【図面の簡単な説明】
【００６４】
【図１】本発明の実施形態のカラーフィルタに組込まれる赤色カラーフィルタセグメントの分光透過特性を示す図
【図２】本発明の実施形態のカラーフィルタに組込まれる赤色カラーフィルタセグメント、緑色カラーフィルタセグメント、及び青色カラーフィルタセグメントの各分光透過特性を示す図
【図３】従来のカラーフィルタに組込まれる赤色カラーフィルタセグメント、緑色カラーフィルタセグメント、及び青色カラーフィルタセグメントの各分光透過特性を示す図
【符号の説明】
【００６５】
Ｒ１，Ｒ２，Ｒ３，Ｒ４…赤色カラーフィルタセグメントの分光透過特性
Ｂ…青色カラーフィルタセグメントの分光透過特性
Ｇ…緑色カラーフィルタセグメントの分光透過特性
【図１】
2006106595.tif 000003
【図２】
2006106595.tif 000004
【図３】
2006106595.tif 000005